(57)【要約】【課題】  本発明は、低照射量でも十分硬化し、初期接着力だけでなく、変形部位における高温保存後および低温保存後の接着力に優れる積層体を形成し得る接着剤の提供を目的とする。【解決手段】  （メタ）アクリレートオリゴマー（Ａ）、脂環含有モノ（メタ）アクリレート（Ｂ）、水酸基を有しアミド基を有しないモノ（メタ）アクリレート（Ｃ）、水酸基を有し且つアミド基を有する（メタ）アクリレート（Ｄ）を含み、前記（Ａ）〜（Ｄ）以外のラジカル重合性成分（Ｅ）をさらに含み得る接着剤であって、  前記（Ａ）〜（Ｅ）の合計１００質量％中、水酸基を有するモノマーを４０〜８０質量％含む、接着剤。【選択図】なし【特許請求の範囲】
【請求項１】
重量平均分子量が１０００以上の（メタ）アクリレートオリゴマー（Ａ）、および重量平均分子量が１０００未満の（メタ）アクリレートモノマーを含む接着剤であって、
前記（メタ）アクリレートモノマーが、脂環構造を有するモノ（メタ）アクリレート（Ｂ）、水酸基を有しアミド基を有しないモノ（メタ）アクリレート（Ｃ）、水酸基を有し且つアミド基を有する（メタ）アクリレート（Ｄ）を含み、前記（Ａ）〜（Ｄ）以外のラジカル重合性成分（Ｅ）をさらに含み得る接着剤であって、
前記（Ａ）〜（Ｅ）の合計１００質量％中、水酸基を有するモノマーを４０〜８０質量％含む、
接着剤。
【請求項２】
前記（メタ）アクリレートオリゴマー（Ａ）がポリウレタン系（メタ）アクリレートオリゴマー（Ａ１）である、請求項１記載の接着剤。
【請求項３】
前記ポリウレタン系（メタ）アクリレートオリゴマー（Ａ１）が、ポリエーテル骨格を有するポリウレタン系（メタ）アクリレートオリゴマー（Ａ１−１）である、請求項２記載の接着剤。
【請求項４】
水酸基を有し且つアミド基を有する前記（メタ）アクリレートモノマー（Ｄ）を前記（Ａ）〜（Ｅ）の合計１００質量％中に５〜３０質量％含む、請求項１〜３いずれか１項に記載の接着剤。
【請求項５】
前記（メタ）アクリレートオリゴマー（Ａ）を前記（Ａ）〜（Ｅ）の合計１００質量％中に１〜３０質量％含む、請求項１〜４いずれか１項に記載の接着剤。
【請求項６】
さらに光重合開始剤を含む、請求項１〜５いずれか１項に記載の接着剤。
【請求項７】
第一の基材、請求項１〜６いずれか１項に記載の接着剤の硬化物である接着層、および第二の基材を備える、積層体。
【発明の詳細な説明】
【技術分野】
【０００１】
本発明は、接着剤および積層体に関する。
【背景技術】
【０００２】
液晶ディスプレイや有機ＥＬディスプレイ等のディスプレイは、反射防止フィルム、位相差フィルム、偏光板、液晶セル（または有機ＥＬ層）、タッチパネル等の光学部材を粘着剤や接着剤で貼り合わされた積層体として使用されている。
【０００３】
これら、ディスプレイなどの表示装置等の光学用途では、活性エネルギー線重合性接着剤は、重合速度が速く、また一般に無溶剤で使用できるため、作業性に優れ、さらに重合時に必要となるエネルギーが極めて低い等の優れた特性を有しているため幅広く使用されている。活性エネルギー線重合性接着剤は、一般的に、ラジカル重合性の活性エネルギー線重合性接着剤や、カチオン重合性の活性エネルギー線重合性接着剤が知られている。
【０００４】
また、ディスプレイは、テレビやモニターとしての利用に加え、その表面に透明電極層等を設け、入力機能を備えたタッチパネルとして、スマートフォンやタブレット端末等の携帯端末用途、カーナビゲーション等の車載用途で広く使用されている。
スマートフォン等では、限られた大きさの中で表示面積を拡大するためスマートフォンの外周の厚み部分にまでディスプレイを拡張したいわゆる曲面ディスプレイが使用されている。さらに、スマートフォンは、その高機能を活かしアプリを利用したカーナビゲーションとして自動車内で使用される場合が増えている。
【０００５】
表示装置に使用される接着剤としては、イソシアヌル酸エチレンオキシド変性多官能アクリレート、ベンジルメタリレート、および２−ヒドロキシエチルメタクリレート等を含む活性エネルギー線硬化性接着剤（特許文献１）が開示されている。
【０００６】
特許文献２には、多官能ウレタンアクリレート、オルトフェニルフェノールアクリレート、ヒドロキシブチルアクリレート、およびヒドロキエチルメタクリレートを含む活性エネルギー線硬化性接着剤が開示されている。
【０００７】
特許文献３には、複素環を有するアクリレート、複素環以外の環を有するアクリレート、水酸基を有するアクリレートを含む活性エネルギー線硬化性接着剤が開示されている。
【先行技術文献】
【特許文献】
【０００８】
【特許文献１】国際公開第２０１１／１４５５２４号
【特許文献２】国際公開第２００６／１１８０７８号
【特許文献３】特開２０１７−１３７３９５
【発明の概要】
【発明が解決しようとする課題】
【０００９】
車載用途の一般的なディスプレイは、冬季や夏季の温度変化の影響を直接受ける。しかし、表示装置を構成する各光学部材や各光学部材の積層に使用される接着剤は温度変化に伴う寸法変化率が互いに違うため、貼り合せた後、浮きや剥がれが発生する場合があった。曲面ディスプレイの場合、寸法変化率の違いによる応力は、変形部位であるディスプレイ外周の厚み部分に集中するので、変形部位における浮きや剥がれが特に発生し易くなる。また、ディスプレイの生産性を向上させるために、活性エネルギー線重合性接着剤を基材に高速で塗工すると、活性エネルギー線の照射量が不足して接着力が不足する問題があった。多官能モノマーをより多く含む接着剤を用いることによって、重合速度を速め、少ない照射量でも十分硬化するようにしようとすると、硬化収縮に伴う応力が大きくなり変形部位での光学部材同士に浮きや剥がれが発生する場合があった。
【００１０】
本発明は、低照射量でも十分硬化し、初期接着力だけでなく、変形部位における高温保存後および低温保存後の接着力に優れる積層体を形成し得る接着剤の提供を目的とする。
【課題を解決するための手段】
【００１１】
本発明者らは、上記課題を解決するため、鋭意検討した結果、本発明を完成するに至った。
すなわち、本発明は、重量平均分子量が１０００以上の（メタ）アクリレートオリゴマー（Ａ）、および重量平均分子量が１０００未満の（メタ）アクリレートモノマーを含む接着剤であって、前記（メタ）アクリレートモノマーが、脂環構造を有するモノ（メタ）アクリレート（Ｂ）、水酸基を有しアミド基を有しないモノ（メタ）アクリレート（Ｃ）、水酸基を有し且つアミド基を有する（メタ）アクリレートモノマー（Ｄ）を含み、前記（Ａ）〜（Ｄ）以外のラジカル重合性成分（Ｅ）をさらに含み得る接着剤であって、
前記（Ａ）〜（Ｅ）の合計１００質量％中、水酸基を有するモノマーを４０〜８０質量％含む、接着剤に関する。
【００１２】
前記（メタ）アクリレートオリゴマー（Ａ）は、ポリウレタン系（メタ）アクリレートオリゴマー（Ａ１）であることが好ましく、ポリウレタン系（メタ）アクリレートオリゴマー（Ａ１）は、ポリエーテル骨格を有するポリウレタン系（メタ）アクリレートオリゴマー（Ａ１−１）であることが好ましい。
【００１３】
また、本発明は、水酸基を有し且つアミド基を有する前記（メタ）アクリレートモノマー（Ｄ）を、前記（Ａ）〜（Ｅ）の合計１００質量％中に５〜３０質量％含むことが好ましい。
また、本発明は、前記（メタ）アクリレートオリゴマー（Ａ）を、前記（Ａ）〜（Ｅ）の合計１００質量％中に１〜３０質量％含むことが好ましい。
【００１４】
また、本発明は、さらに光開始剤を含む接着剤に関する
【００１５】
さらに、本発明は、第一の基材と、上記本発明の接着剤の硬化物である樹脂層と、第二の基材とを備える積層体に関する。
【発明の効果】
【００１６】
本発明により、低照射量でも十分硬化し、高温から低温まで幅広い温度領域において、変形部位の優れた接着力を発現し得る接着剤を提供できる。
【発明を実施するための形態】
【００１７】
以下、本発明の実施形態について説明する。
＜接着剤＞
まず、本明細書で用いる用語を説明する。「活性エネルギー線」とは、紫外線、可視光線、赤外線、エレクトロンビーム（ＥＢ）、及び放射線を含む、化学反応を生じさせるための活性化に必要なエネルギーを提供できる広義のエネルギー線を意味する。本発明の活性エネルギー線硬化性接着剤は、上記活性エネルギー線の照射によって、重合反応が進行し、接着層等の硬化物を形成する。
また、「（メタ）アクリロイル」は、「アクリロイルおよびメタクリロイル」を含む。「（メタ）アクリル酸」は、「アクリル酸およびメタクリル酸」を含む。「（メタ）アクリレート」は、「アクリレートおよびメタクリレート」を含む。「（メタ）アクリロイルオキシ」は、「アクリロイルオキシおよびメタクリロイルオキシ」を含む。「（メタ）アリル」は、「アリルおよびメタリル」を含む。「モノマー」は、「エチレン性不飽和結合含有単量体」である。
ラジカル重合性モノマーとは、例えば、ビニル基、アクリロイル基等のラジカル重合性官能基を有するモノマーである。
また多官能とはエチレン性不飽和基の官能基数が１分子中に２個以上であることを示し、２官能、または３官能はエチレン性不飽和基の官能基数が１分子中に２個、または３個であることを示す。
【００１８】
本明細書の接着剤は、前述の通り、重量平均分子量が１０００以上の（メタ）アクリレートオリゴマー（Ａ）、および重量平均分子量が１０００未満の（メタ）アクリレートモノマーを含む接着剤であって、前記（メタ）アクリレートモノマーが、脂環構造を有するモノ（メタ）アクリレート（Ｂ）、水酸基を有しアミド基を有しないモノ（メタ）アクリレート（Ｃ）、水酸基を有し且つアミド基を有する（メタ）アクリレートモノマー（Ｄ）を含み、前記（Ａ）〜（Ｄ）以外のラジカル重合性成分（Ｅ）をさらに含み得る接着剤であって、前記（Ａ）〜（Ｅ）の合計１００質量％中、水酸基を有するモノマーを４０〜８０質量％含む。
【００１９】
本明細書の接着剤は、活性エネルギー線により硬化し、第一の基材と第二の基材を貼り合わせるための接着層形成用に使用することが好ましい。また、前記基材のうち少なくとも一つの基材が透明導電層を具備する基材であることが好ましい。
【００２０】
＜（メタ）アクリレートオリゴマー（Ａ）＞
（メタ）アクリレートオリゴマー（Ａ）は、重量平均分子量が１０００以上のものであり、１００，０００以下であることが好ましく、１５００〜５００００がさらに好ましい。また、（メタ）アクリレートオリゴマー（Ａ）は、一分子当たり平均で（メタ）アクリロイル基を二つ以上有することが好ましい。
（メタ）アクリレートオリゴマー（Ａ）は、例えば、ポリウレタン系（メタ）アクリレートオリゴマー（Ａ１）、ポリエステル系（メタ）アクリレートオリゴマー（Ａ２）、エポキシ系（メタ）アクリレートオリゴマー（Ａ３）が挙げられる。（メタ）アクリレートオリゴマー（Ａ）を使用することで室温接着力及び高温適性が優れた活性エネルギー線重合性接着剤を得ることができる。
なお、本明細書における重量平均分子量は、ゲルパーミエーションクロマトグラフィー（ＧＰＣ）により、重量平均分子量が既知のポリスチレンを標準物質として測定した値である。
【００２１】
（メタ）アクリレートオリゴマー（Ａ）は、ポリウレタン系（メタ）アクリレートオリゴマー（Ａ１）、ポリエステル系（メタ）アクリレートオリゴマー（Ａ２）、エポキシ系（メタ）アクリレートオリゴマー（Ａ３）からなる群より選択される１種以上であることが好ましい。
【００２２】
ポリウレタン系（メタ）アクリレートオリゴマー（Ａ１）は、ウレタン結合とラジカル重合性官能基を有する化合物である。ポリウレタン系（メタ）アクリレートオリゴマー（Ａ１）は、例えば、２個以上のイソシアネート基を有する化合物と水酸基を有する化合物を反応させて得られる末端にイソシアネート基を有する化合物に、水酸基を有する（メタ）アクリロイル基を反応させて得ることができる。または、水酸基を有する化合物と、イソシアネート基および（メタ)アクリレート基を有する化合物を反応させて合成できる。
ポリウレタン系（メタ）アクリレートオリゴマー（Ａ１）としては、ポリエーテル骨格を有するもの（Ａ１−１）、ポリエステル骨格を有するもの（Ａ１−２）等があり、初期接着力、高温適性及び接着剤の経時安定性が優れるという面でポリエーテル骨格を有するポリウレタン系（メタ）アクリレート（Ａ１−１）が好ましい。水酸基を有する化合物として、ポリエーテル骨格やポリエステル骨格を有するものを用いることによって、ポリエーテル骨格を有するもの（Ａ１−１）やポリエステル骨格を有するもの（Ａ１−２）を得ることができる。
【００２３】
２個以上のイソシアネート基を有する化合物は、例えば４，４’−ジフェニルメタンジイソシアネート、２，４−トリレンジイソシアネート、１，４−フェニレンビスメチレンジイソシアナート等の芳香族イソシアネート；３−イソシアネートメチル−３，５，５−トリメチルシクロヘキシルイソシアネート、ヘキサメチレンジイソシアネート等の脂肪族イソシアネート等が挙げられる。
【００２４】
ポリウレタン系（メタ）アクリレートオリゴマー（Ａ１）は、商品名でいうと例えば、ＥＢＥＣＲＹＬ２１０、ＥＢＥＣＲＹＬ２２０（以上、ダイセル・オルネクス社製）、ＣＮ９７８２、ＣＮ９７８３（以上、ＳＡＲＴＯＭＥＲ社製）等の芳香族ポリウレタンオリゴマー；紫光３０００Ｂ、紫光３３００Ｂ（以上、日本合成化学工業社製）、ＥＢＥＣＲＹＬ２３０、ＥＢＥＣＲＹＬ２７０、ＥＢＥＣＲＹＬ８４０２、ＥＢＥＣＲＹＬ８７０１（以上、ダイセル・オルネクス社製）等の脂肪族ポリウレタンオリゴマーが挙げられる。
【００２５】
ポリエステル系（メタ）アクリレートオリゴマー（Ａ２）は、エステル結合とラジカル重合性官能基を有する化合物である。化合物（Ａ２）は、例えば、多塩基酸と多価アルコールを重縮合して合成したポリエステルが有する水酸基と、カルボキシル基を有する（メタ）アクリレート（例えば、（メタ）アクリル酸など）とをエステル化反応により合成できる。
【００２６】
多塩基酸は、例えばシュウ酸、マロン酸、コハク酸、アジピン酸、セバチン酸、アゼライン酸、スベリン酸、マレイン酸、フマル酸、イタコン酸、無水コハク酸、無水マレイン酸等の脂肪族系多塩基酸；ダイマー酸、シクロヘキサンジカルボン酸等の脂環族系、イソフタル酸、テレフタル酸、ビフェニルジカルボン酸等の芳香族系が挙げられる。
【００２７】
多価アルコールは、例えばポリエチレングリコール、プロピレングリコール等で数平均分子量（Ｍｎ）５０〜５００のポリオール、およびその数平均分子量（Ｍｎ）５００〜３０，０００のポリオール、ならびにトリメチロールプロパン、グリセリン、ペンタエリスリトール等が挙げられる。
【００２８】
ポリエステル系（メタ）アクリレートオリゴマー（Ａ２）は、商品名でいうとＣＮ２９６、ＣＮ２２０３、ＣＮ２２５９、ＣＮ２２６１（以上、ＳＡＲＴＯＭＥＲ社製）等の芳香族ポリエステルオリゴマー；ＣＮ２９４、ＣＮ２２７０、ＣＮ２２７１（以上、ＳＡＲＴＯＭＥＲ社製）等の脂肪族ポリエステルオリゴマーが挙げられる。
【００２９】
エポキシ系（メタ）アクリレートオリゴマー（Ａ３）は、エポキシ基を有する化合物のエポキシ基と、カルボキシル基や水酸基を有する化合物とを反応させた、ラジカル重合性官能基を有する化合物である。なお、エポキシ系（メタ）アクリレートオリゴマー（Ａ３）は、エポキシ基が少量残留しても構わない。
【００３０】
エポキシ系（メタ）アクリレートオリゴマー（Ａ３）は、商品名でいうと、ＣＮ１０４、ＣＮ１１０（以上、ＳＡＲＴＯＭＥＲ社製）、ＥＢＥＣＲＹＬ６００、ＥＢＥＣＲＹＬ３７０１（以上、ダイセル・オルネクス社製）等の芳香族エポキシオリゴマー、ＣＮ１１１、ＣＮ１１３（以上、ＳＡＲＴＯＭＥＲ社製）、ＥＢＥＣＲＹＬ８６０（ダイセル・オルネクス社製）等の脂肪族エポキシオリゴマーが挙げられる。
【００３１】
（メタ）アクリレートオリゴマー（Ａ）は、（メタ）アクリレートオリゴマー（Ａ）（Ａ）、および後述する（メタ）アクリレートモノマー（Ｂ）〜（Ｅ）の合計１００質量％中、１〜３０質量％含まれることが好ましく、２〜２０質量％含まれることがより好ましい。接着剤は、接着剤層の凝集力が向上することで室温接着力や変形部位における高温適性の点で（メタ）アクリレートオリゴマー（Ａ）を１質量％以上含むことが好ましく、粘度と塗工適性の点からアクリレートオリゴマー（Ａ）を３０重量％以下含むことが好ましい。
【００３２】
＜脂環構造を有するモノ（メタ）アクリレート（Ｂ）＞
脂環構造を有するモノ（メタ）アクリレート（Ｂ）（以下、脂環含有モノマー（Ｂ）、化合物（Ｂ）ということもある）としては、脂肪族炭化水素環及び(メタ）アクリロイル基を一つ有するモノマーである。化合物（Ｂ）を含むことで高温での接着力に優れた活性エネルギー線重合性接着剤を得ることができる。なお、化合物（Ｂ）はアミド基を有しない。
【００３３】
化合物（Ｂ）としては例えば、シクロヘキシル(メタ)アクリレート、３，３，５−トリメチルシクロヘキサノール（メタ）アクリレート、４−ターシャリーブチルーシクロヘキシル（メタ）アクリレート、３，３−ジシクロプロピル（メタ）アクリレート、ジシクロペンテニル（メタ）アクリレート、ジシクロペンテニルオキシエチル−（メタ）アクリレート、ジシクロペンタニル（メタ）アクリレート、イソボルニル（メタ）アクリレート、２−メチル−２−アダマンチル（メタ）アクリレート、２−エチル−２−アダマンチル（メタ）アクリレート、２−プロピル−２−アダマンチル（メタ）アクリレート等の縮合環の脂肪族炭化水素環を有する（メタ）アクリレート化合物が挙げられる。
【００３４】
化合物（Ｂ）としては、高温での接着力に優れる点で、３，３，５−トリメチルシクロヘキサノールアクリレート、ジシクロペンテニルアクリレート、ジシクロペンテニルオキシエチルアクリレート、ジシクロペンタニルアクリレート、イソボルニルアクリレートが好ましく、イソボルニルアクリレート、４−ターシャリーブチルーシクロヘキシルアクリレートが特に好ましい
【００３５】
化合物（Ｂ）は、（Ａ）、（Ｂ）、および後述する（メタ）アクリレートモノマー（Ｃ）〜（Ｅ）の合計１００質量％中の１〜５０質量％が好ましく、１０〜４０質量％がより好ましい。化合物（Ｂ）を適量使用すると変形部位における高温適性が向上する。
【００３６】
＜水酸基を有しアミド基を有しないモノ（メタ）アクリレート（Ｃ）＞
水酸基含を有しアミド基を有しないモノ（メタ）アクリレート（Ｃ）（以下、化合物（Ｃ）ともいう）としては、水酸基、および（メタ）アクリロイル基を一つ有しアミド基を有しないモノマーである。化合物（Ｃ）は、基材との親和性が高く密着性が向上することで接着力の向上に寄与する。また、化合物（Ｃ）は、酸素阻害を受けにくいことから活性エネルギー線の感度が優れるため低照射での重合性向上に寄与する。
【００３７】
化合物（Ｃ）は、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、シクロヘキサンジメタノールモノ（メタ）アクリル酸エステル、（メタ）アクリル酸１２−ヒドロキシラウリル、（メタ）アクリル酸エチル−α−（ヒドロキシメチル）等の単官能（メタ）アクリル酸グリセロール；
（メタ）アクリル酸グリシジルラウリン酸エステル等の脂肪酸エステル系（メタ）アクリル酸エステル；
【００３８】
シクロヘキサンジメタノールモノ（メタ）アクリレート、シクロヘキサンジエタノールモノ（メタ）アクリレート、２−ヒドロキシ−３−フェノキシプロピル（メタ）アクリレート、２−ア（メタ）アクリロイルキシエチル−２−ヒドロキシエチル−フタル酸等の環状（メタ）アクリル酸エステル；
これら水酸基を有するモノ（メタ）アクリレートにε−カプロラクトンを開環付加させて合成した分子末端に水酸基を有する（メタ）アクリル酸エステル；
これら水酸基を有するモノ（メタ）アクリレートにエチレンオキサイド、プロピレンオキサイド、ブチレンオキサイドなどのアルキレンオキサイドを繰り返し付加したアルキレンオキサイド付加（メタ）アクリル酸エステル等；の脂肪族（メタ）アクリル酸エステル等が挙げられる。
なお、シクロヘキサンジメタノールモノ（メタ）アクリレート、シクロヘキサンジエタノールモノ（メタ）アクリレートは、脂環構造を有するモノ（メタ）アクリレートではあるが、水酸基を有しアミド基を有しないものモノ（メタ）アクリレート（Ｃ）に分類することとする。
【００３９】
化合物（Ｃ）は、これらの中でも低温適性および低照度での接着力が優れる点で（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチルが好ましい。また、化合物（Ｃ）は単独または２種類以上を併用して使用できる。
【００４０】
化合物（Ｃ）は、（Ａ）〜（Ｃ）、および後述する（メタ）アクリレートモノマー（Ｄ）〜（Ｅ）の合計１００質量％中の１０〜８０質量％が好ましく、２０〜７０質量％がより好ましい。化合物（Ｃ）を適量使用すると低照度での重合性や変形部位における低温適性が向上する。
【００４１】
＜水酸基を有し且つアミド基を有する（メタ）アクリレートモノマー（Ｄ）＞
水酸基を有し且つアミド基を有する（メタ）アクリレートモノマー（Ｄ）（以下、化合物（Ｄ）ともいう）としては、水酸基、およびアミド基を有するモノマーである。なお、化合物（Ｄ）は脂環構造を有しない。化合物（Ｄ）は、基材との親和性が高く密着性が向上することで接着力の向上に寄与する。また、水酸基とアミド基の両方を有することで水素結合力が向上し、高温適性が向上する。さらに、化合物（Ｄ）は、酸素阻害を受けにくいことから活性エネルギー線の感度が優れるため低照射での重合性向上に寄与する。アミド基は脂肪族アミド基であることが好ましい。
【００４２】
水酸基を有し且つ脂肪族アミド基を有する化合物（Ｄ）としては、例えば、Ｎ−ヒドロキシエチル（メタ）アクリルアミド、Ｎ−ヒドロキシプロピル（メタ）アクリルアミド、Ｎ−ヒドロキシブチル（メタ）アクリルアミド、Ｎ−ヒドロキシヘキシル（メタ）アクリルアミド、Ｎ−ヒドロキシオクチル（メタ）アクリルアミド、Ｎ−（４−ヒドロキシフェニル）(メタ)アクリルアミド等の水酸基含有の（メタ）アクリルアミド等が挙げられる。
【００４３】
化合物（Ｄ）は、これらの中でも接着力および低照度での接着力が優れる点でＮ−ヒドロキシエチルアクリルアミドが好ましい。また、化合物（Ｄ）は単独または２種類以上を併用して使用できる。
【００４４】
化合物（Ｄ）は、（Ａ）〜（Ｄ）、および後述する（メタ）アクリレートモノマー（Ｅ）の合計１００質量％中に、５〜３０質量％含むことが好ましく、８〜２５重量％含むことがより好ましい。化合物（Ｄ）を適量使用すると、変形部位における高温適性、および低照度での重合性が向上し接着力が向上する。
【００４５】
本発明の接着剤は、（Ａ）〜（Ｄ）、および後述する（メタ）アクリレートモノマー（Ｅ）の合計１００質量％中に、水酸基を有するモノマー、即ち化合物（Ｂ）と化合物（Ｃ）とを合計で４０〜８０質量％含むことが好ましく、４０〜７０重量％含むことがより好ましい。水酸基を含むモノマーを適量使用すると、変形部位における低温適性、高温適性、および低照度での重合性が向上する。
【００４６】
本発明の接着剤は、さらに、（Ｂ）〜（Ｄ）以外のその他のラジカル重合性成分（Ｅ）（以下、化合物（Ｅ）ともいう）を含んでも良い。
【００４７】
化合物（Ｅ）を接着剤の物性を悪化させない適量で含むことにより、接着剤の粘度を下げて塗工性をより向上させたり、硬化後の架橋度を増加させることで高温適性をより向上させることができる。
【００４８】
化合物（Ｅ）としてはモノ（メタ）アクリレート化合物であっても多官能（メタ）アクリレート化合物でも良い。
化合物（Ｅ）は、単独または２種類以上を併用して使用できる。モノ（メタ）アクリレート化合物のみを２種類以上を併用することもできるし、多官能（メタ）アクリレート化合物のみを２種類以上を併用することもできるし、モノ（メタ）アクリレート化合物と多官能（メタ）アクリレート化合物を併用することもできる。
【００４９】
モノ（メタ）アクリレート化合物としては、例えば、（メタ）アクリル酸メチル、（メタ）アクリル酸エチル−、（メタ）アクリル酸ブチル、アクリル酸ｎ−ヘキシル、アクリル酸ラウリル、および（アクリル酸ステアリル等の（メタ）アクリル酸アルキルエステル；
【００５０】
（メタ）アクリル酸パーフルオロメチル、（メタ）アクリル酸２−パーフルオロエチル−エチル、および（メタ）アクリル酸２−パーフルオロヘキサデシルエチル−等の（メタ）アクリル酸パーフルオロアルキルエステル；
（メタ）アクリル酸（メトキシカルボニル)メチル、（メタ）アクリル酸２−（エトキシカルボニルオキシ）ヘキシル、（メタ）アクリル酸２−（プロポキシカルボニルオキシ）エチル−、および（メタ）アクリル酸２−（オクチルオキシカルボニルオキシ）ブチル等のカルボニル基を１つ有する脂肪族（メタ）アクリル酸エステル；
（メタ）アクリル酸２−オキソブタノイルエチル、（メタ）アクリル酸３−オキソブタノイルプロピル、（メタ）アクリル酸２，３−ジ（オキソブタノイル）ブチル、（メタ）アクリル酸２，３−ジ（オキソブタノイル）ヘキシル等のカルボニル基を２つ有する脂肪族（メタ）アクリル酸エステル；
【００５１】
（メタ）アクリル酸２−メトキシエチル、（メタ）アクリル酸２−エトキシエチル、（メタ）アクリル酸２−プロポキシエチル、（メタ）アクリル酸３−プロポキシエチル、（メタ）アクリル酸２−ブトキシエチル、（メタ）アクリル酸３−ブトキシエチル、および（メタ）アクリル酸４−ブトキシエチル等のアルコキシ基含有（メタ）アクリル酸エステル；
（メタ）アクリル酸のアルキレンオキサイド付加物等のアルキレンオキサイド含有（メタ）アクリル酸誘導体;
【００５２】
（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ブチル（メタ）アクリルアミド、Ｎ−プロピル（メタ）アクリルアミド、Ｎ−ｔｅｒｔ−ブチル（メタ）アクリルアミド、Ｎ−ヘキシル（メタ）アクリルアミド、Ｎ−オクチル（メタ）アクリルアミド、Ｎ−ノニル（メタ）アクリルアミド、Ｎ−トリコシル（メタ）アクリルアミド、Ｎ−ノナデシル（メタ）アクリルアミド、Ｎ−ドコシル（メタ）アクリルアミド、Ｎ−メチレン（メタ）アクリルアミド、Ｎ−トリデシル（メタ）アクリルアミド、Ｎ−（５，５−ジメチルヘキシル）、Ｎ，Ｎ−ジメチル（メタ）アクリルアミド、Ｎ，Ｎ−ジエチル−（メタ）アクリルアミド、Ｎ−［３−（Ｎ’，Ｎ’−ジメチルアミノ）プロピル］−（メタ）アクリルアミド、Ｎ−（ジブチルアミノメチル）（メタ）アクリルアミド、などの水酸基を有しない脂肪族系の（メタ）アクリルアミド類；
【００５３】
Ｎ−メトキシメチル（メタ）アクリルアミド、Ｎ−メトキシエチル（メタ）アクリルアミド、Ｎ−メトキシプロピル（メタ）アクリルアミド、Ｎ−メトキシブチル（メタ）アクリルアミド、Ｎ−メトキシヘキシル（メタ）アクリルアミド、Ｎ−メトキシオクチル（メタ）アクリルアミド、Ｎ−メトキシデシル（メタ）アクリルアミド、Ｎ−メトキシドデシル（メタ）アクリルアミド、Ｎ−メトキシオクタデシル（メタ）アクリルアミド、Ｎ−エトキシメチル（メタ）アクリルアミド、Ｎ−エトキシエチル（メタ）アクリルアミド、Ｎ−エトキシプロピル（メタ）アクリルアミド、Ｎ−エトキシブチル（メタ）アクリルアミド、Ｎ−エトキシヘキシル（メタ）アクリルアミド、Ｎ−エトキシオクチル（メタ）アクリルアミド、Ｎ−イソプロポキシメチル（メタ）アクリルアミド、Ｎ−イソプロポキシエチル（メタ）アクリルアミド、Ｎ−イソプロポキシプロピル（メタ）アクリルアミド、Ｎ−イソプロポキシブチル（メタ）アクリルアミド、Ｎ−イソプロポキシヘキシル（メタ）アクリルアミド、Ｎ−イソプロポキシオクチル（メタ）アクリルアミド、等の水酸基を有しないＮ−アルコキシ基含有の（メタ）アクリルアミド類等が挙げられる。
【００５４】
また、多官能（メタ）アクリレート化合物としては、ジ（メタ）アクリレート、アルキレンオキシ基含有ジ（メタ）アクリレート、ポリオールエステル系ジ（メタ）アクリレートが挙げられる。また、３官能ラジカル重合性モノマーは、例えば、トリ（メタ）アクリレートが挙げられる。４官能以上のラジカル重合性モノマーは、例えば、４官能以上の（メタ）アクリレート等が挙げられる。
【００５５】
ジ（メタ）アクリレートは、例えば、ペンタンジオールジ（メタ）アクリレート、1，６−ヘキサンジオールジ（メタ）アクリレート、１，４−ブタンジオールジ（メタ）アクリレート、２，２−ジメチルプロパン−１，３−ジオールジ（メタ）アクリレート、ヘキサンジオールジ（メタ）アクリレート、ヘプタンジオールジ（メタ）アクリレート、ノナンジオールジ（メタ）アクリレート、トリシクロデカンジメタノールジ（メタ）アクリレート等が挙げられる。
アルキレンオキシ基含有ジ（メタ）アクリレートは、例えば、エチレンオキサイド変性ペンタンジオールジ（メタ）アクリレート、プロピレンオキサイド変性ペンタンジオールジ（メタ）アクリレート、テトラメチレンオキサイド変性ペンタンジオールジ（メタ）アクリレート、エチレンオキサイド変性２，２−ジメチルプロパン−１，３−ジオールジ（メタ）アクリレート、プロピレンオキサイド変性２，２−ジメチルプロパン−１，３−ジオールジ（メタ）アクリレート、テトラメチレンオキサイド変性２，２−ジメチルプロパン−１，３−ジオールジ（メタ）アクリレート、エチレンオキサイド変性ヘキサンジオールジ（メタ）アクリレート、プロピレンオキサイド変性ヘキサンジオールジ（メタ）アクリレート、テトラメチレンオキサイド変性ヘキサンジオールジ（メタ）アクリレート、エチレンオキサイド変性ヘプタンジオールジ（メタ）アクリレート、プロピレンオキサイド変性ヘプタンジオールジ（メタ）アクリレート、テトラメチレンオキサイド変性ヘプタンジオールジ（メタ）アクリレート、エチレングリコール−プロピレングリコールジ（メタ）アクリレート、ジエチレングリコール−プロピレングリコールジ（メタ）アクリレート、ジエチレングリコール−ジプロピレングリコールジ（メタ）アクリレート、ポリ（エチレングリコール−テトラメチレングリコール）ジ（メタ）アクリレート、イソシアヌル酸エチレンオキサイド変性ジ（メタ）アクリレート、イソシアヌル酸プロピレンオキサイド変性ジ（メタ）アクリレート、イソシアヌル酸ブチルオキサイド変性ジ（メタ）アクリレートおよびイソシアヌル酸ブチルオキサイド変性ジ（メタ）アクリレート等が挙げられる。
ポリオールエステル系ジ（メタ）アクリレートは、例えば、ネオペンチルグリコールジ（メタ）アクリレート、ジエチレングリコールジ（メタ）アクリレート、トリプロピレングリコールジ（メタ）アクリレート、エチレングリコールジ（メタ）アクリレート、プロピレングリコールジ（メタ）アクリレート、テトラメチレングリコールジ（メタ）アクリレート、ポリエチレングリコールジ（メタ）アクリレート、ポリプロピレングリコールジ（メタ）アクリレート、ポリテトラメチレングリコールジ（メタ）アクリレート等が挙げられる。
【００５６】
トリ（メタ）アクリレートは、例えば、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、テトラメチレンオキサイド変性トリメチロールプロパントリ（メタ）アクリレート、プロピレンオキサイド２ｍｏｌ変性２，２−ジメチルプロパン−１、エチレンオキサイド３ｍｏｌ変性トリメチロールプロパントリ（メタ）アクリレート、プロピレンオキサイド３ｍｏｌ変性トリメチロールプロパントリ（メタ）アクリレート、ペンタエリスリトールトリ（メタ）アクリレート、プロピレンオキサイド３ｍｏｌ変性グリセリン（メタ）アクリレート、イソシアヌル酸エチレンオキサイド変性トリ（メタ）アクリレート、イソシアヌル酸プロピレンオキサイド変性トリ（メタ）アクリレート、イソシアヌル酸ブチルオキサイド変性トリ（メタ）アクリレート、イソシアヌル酸ブチルオキサイド変性トリ（メタ）アクリレート等が挙げられる。
【００５７】
４官能以上の（メタ）アクリレートは、例えば、ジメチロールプロパンテトラ（メタ）アクリレート、エチレンオキサイド変性ジメチロールプロパンテトラ（メタ）アクリレート、プロレンオキサイド変性ジメチロールプロパンテトラ（メタ）アクリレート、テトラメチレンオキサイド変性ジメチロールプロパンテトラ（メタ）アクリレート、ジトリメチロールプロパンテトラ（メタ）アクリレート、ペンタエリスリトールテトラ（メタ）アクリレート、ジペンタエリスリトールヘキサ(メタ)アクリレート等が挙げられる。
【００５８】
＜光重合開始剤（Ｇ）＞
光重合開始剤（Ｇ）は、活性エネルギー線により重合反応のトリガーとなる化合物であり、例えば、光ラジカル重合開始剤、光カチオン重合開始剤、光アニオン重合開始剤が挙げられる。光重合開始剤（Ｇ）は、単独または２種類以上を併用して使用できる。
光ラジカル重合開始剤の市販品を挙げると、例えば、ＯＭＮＩＲＡＤ１８４、９０７、６５１、１７００、１８００、８１９、３６９、２６１、ＴＰＯ（以上、ＩＧＭ  Ｒｅｓｉｎ社製）、ダロキュア−１１７３（メルク社製）、エザキュア−ＫＩＰ１５０、ＴＺＴ（日本シイベルヘグナ−社製）、カヤキュアＢＭＳ、カヤキュアＤＭＢＩ、（以上、日本化薬社製）等が挙げられる。
【００５９】
光カチオン重合開始剤の市販品を挙げると、例えば、ＵＶＡＣＵＲＥ１５９０（ダイセル・サイテック社製）、ＣＰＩ−１１０Ｐ（サンアプロ社製）等のスルホニウム塩やＯＭＩＮＩＣＡＴ２５０（ＩＧＭ  Ｒｅｓｉｎ社製）、ＷＰＩ−１１３（和光純薬工業社製）、Ｒｐ−２０７４（ローディア・ジャパン社製）等のヨードニウム塩が挙げられる。
【００６０】
光アニオン重合開始剤の市販品を挙げると、例えば、ＷＰＢＧ−１６５、ＷＰＢＧ−０１８、ＷＰＢＧ−１７２、ＷＰＢＧ−１４０、ＷＰＢＧ−１６６、ＷＰＢＧ−０２７、ＷＰＢＧ−０８２、ＷＰＢＧ−１６７、ＷＰＢＧ−１６８、ＷＰＢＧ−２６６（以上、和光純薬工業社製）等が挙げられる。
【００６１】
光重合開始剤（Ｇ）は、（Ａ）〜（Ｅ）の合計１００質量部に対し０．１〜１５質量部含むことが好ましく、０．５質量部以上１０質量部がより好ましい。
【００６２】
本発明の接着剤は、必要に応じて、さらに光増感剤、アミン系触媒、リン系触媒、フィラー、帯電防止剤、老化防止剤、酸化防止剤、粘着付与剤、アンチブロッキング剤、消泡剤、可塑剤、シランカップリング剤、チタンカップリング剤等を含有できる。
【００６３】
本発明の接着剤は、実質的に有機溶剤を含まないことが好ましく、有機溶剤を全く含まないことがより好ましい。接着剤は特にトルエンは含まないことが好ましい。しかし、光重合開始剤（Ｇ）は、モノマーやオリゴマーに溶解し難いため、光重合開始剤（Ｇ）を溶解するために、少量の有機溶剤は含んでもよい。その場合、接着剤中の有機溶剤の含有量は、５質量％以下が好ましい。
【００６４】
本発明の接着剤は、課題が解決できる範囲内であれば、その他添加剤を含むことができる。その他添加剤は、例えば、光増感剤、アミン系触媒、リン系触媒、フィラー、帯電防止剤、老化防止剤、酸化防止剤、粘着付与剤、アンチブロッキング剤、消泡剤、可塑剤等が挙げられる。
【００６５】
本明細書の接着剤は、接着層の表面が平滑性を高めるとともに厚み制御を容易にするため、２５℃での粘度が１〜２０００ｍＰａ・ｓであることが好ましく、１０〜１５００ｍＰａ・ｓがより好ましく、２０〜１０００ｍＰａ・ｓがさらに好ましい。なお、粘度は、Ｅ型コーンローター粘度計を使用し、1°34’×Ｒ２４ローターで１０回転／１分で測定した、回転開始１分後の数値である。
【００６６】
本明細書の接着剤は、これまで説明した材料を配合し、撹拌することで作製できる。
【００６７】
接着剤を光学積層体の接着層として使用する際、接着層の厚さは、０．１〜６μｍが好ましく、０．１〜３μｍがより好ましい。接着層の厚さが、上記範囲内であると接着力がより向上する。
【００６８】
接着剤の基材への塗工は、公知の塗工装置を使用できる。例えば、ワイヤ−バ−、アプリケ−タ−、刷毛、スプレ−、ロ−ラ−、グラビアコ−タ−、ダイコ−タ−、マイクログラビアコ−タ−、リップコ−タ−、コンマコ−タ−、カ−テンコ−タ−、ナイフコ−タ−、リバ−スコ−タ−、スピンコ−タ−等が挙げられる。
【００６９】
接着剤の硬化に使用する活性エネルギー線は、紫外線を含む光が好ましく、その場合の波長は１５０〜５５０ｎｍが好ましい。活性エネルギー線の光源としては、例えば、低圧水銀灯、中圧水銀灯、高圧水銀灯、超高圧水銀灯、ケミカルランプ、ブラックライトランプ、マイクロウェ−ブ励起水銀灯、ＬＥＤランプ、キセノンランプ、メタルハライドランプ等が挙げられる。
【００７０】
活性エネルギー線の照射強度は、１０〜５００ｍＷ／ｃｍ２が好ましい。照射強度と照射時間の積として表される積算照射量は、１０〜５０００ｍＪ／ｃｍ２が好ましく、３０〜４０００ｍＪ／ｃｍ２がより好ましい。
【００７１】
本発明の積層体は、第一の基材、本発明の接着剤から形成した接着層、第二の基材とを備えている。
【００７２】
接着剤の重合反応は、接着剤の塗工時、あるいは積層する際、さらには積層した後、活性エネルギー線を照射することにより進行するが、基材を積層した後に活性エネルギー線を照射して重合反応を進めることが好ましい。その際、活性エネルギー線の照射によって重合反応を進行させるために、第一の基材と第二の基材の少なくとも一方は、活性エネルギー線を透過し易い材料から構成されていることが好ましく、具体的には、透明フィルム、プラスチックレンズ、透明ガラス板等が好ましい。例えば、第一の基材として透明フィルムまたは透明ガラス板を使用すれば、第二の基材として活性エネルギー線が透過し難い基材、例えば、木材、金属板、プラスチック板、紙加工品等を使用しても良い。
【００７３】
本発明の積層体では、基材として、フィルム状基材を使用することが好ましい。フィルム状基材としては、セロハン、各種プラスチックフィルム、紙等が挙げられる。なかでも、透明な各種プラスチックフィルムの使用が好ましい。また、フィルム状基材は、フィルムが透明であれば、単層または、複数の基材を積層した多層構造であっても良い。
【００７４】
以下、本発明の光学積層体のより具体的な実施形態について、基材として透明フィルムを使用した場合を例にして説明する。
【００７５】
本発明の積層体は、例えば、透明フィルム／接着層／透明フィルム、又は透明フィルム／接着層／透明フィルム／接着層／透明フィルムといった、複数の透明フィルムを積層して得られるシ−ト状の多層フィルムである。また、シ−ト状の多層フィルムを、ガラス又は光学シートといった他の光学部材に接着した構成も好ましい。上記積層体は、光学用活性エネルギー線重合性接着剤を、フィルムの片面または両面から活性エネルギー線を照射して重合硬化することによって、接着層を硬化させることによって得ることができる。
【００７６】
透明フィルムとしては、例えば、ポリビニルアルコールフィルム、ポリトリアセチルセルロースフィルム、ポリプロピレン、ポリエチレン、ポリシクロオレフィン、およびエチレン−酢酸ビニル共重合体などのポリオレフィン系フィルム；ポリエチレンテレフタレートおよびポリブチレンテレフタレートなどのポリエステル系フィルム；ポリカーボネート系フィルム、ポリノルボルネン系フィルム、ポリアリレート系フィルム、ポリアクリル系フィルム、ポリフェニレンサルファイド系フィルム、ポリスチレン系フィルム、ポリビニル系フィルム、ポリアミド系フィルム、ポリイミド系フィルム、並びにポリオキシラン系フィルム等が挙げられる。
基材に透明フィルムを使用した場合、本発明の積層体は、光学用途に好適に使用することができる。
【００７７】
透明フィルムの厚さは、適宜決定することができるが、一般には、フィルムの強度、作業性、薄層性などの観点から、１〜５００μｍが好ましく、１〜３００μｍがより好ましく、５〜２００μｍがさらに好ましい。また、光学用途に使用する場合、透明フィルムの厚さは、５〜１５０μｍが好ましい。
【００７８】
本発明の光学積層体の実施態様の一例、光学素子用積層体は、透明フィルムとして、主に光学用途にて用いられる光学フィルムを使用することが好ましい。
【００７９】
光学フィルムは、例えばハ−ドコ−トフィルム、帯電防止コ−トフィルム、防眩コ−トフィルム、偏光フィルム、位相差フィルム、楕円偏光フィルム、反射防止フィルム、光拡散フィルム、輝度向上フィルム、プリズムフィルム（プリズムシ−トともいう）、加飾フィルム（タッチパネル用充填シ−トも含まれる）、導光フィルム（導光板ともいう）、タッチセンサーフィルム（透明導電層を具備するフィルム）等が挙げられる。
【００８０】
本発明の光学用活性エネルギー線重合性接着剤を使用して、液晶表示装置、ＰＤＰモジュ−ル、タッチパネルモジュ−ル、有機ＥＬモジュ−ル等の積層体を形成できる。
【実施例】
【００８１】
＜重量平均分子量＞
重量平均分子量は、測定装置として昭和電工社製ＧＰＣ（ゲルパーミエーションクロマトグラフィー）「ＳｈｏｄｅｘＧＰＣ Ｓｙｓｔｅｍ−２１」、カラムとして昭和電工社製ｓｈｏｄｅｘ  ＧＰＣ  ＬＦ−６０４を２本使用して、展開溶剤としてテトラヒドロフラン（ＴＨＦ）、流速０．６ｍｌ／分、カラム温度４０℃の条件にて測定した。標準物質として重量平均分子量既知の単分散分子量のポリスチレンを使用して作成した検量線により重量平均分子量を決定した。
【００８２】
［実施例１］
＜接着剤の製造例＞
遮光された容量３００ｍＬのガラス瓶に、（メタ）アクリレートオリゴマー（Ａ）としてＵＶ３３００Ｂ（ポリエーテル骨格ウレタンアクリレートオリゴマー、日本合成化学工業社製、商品名紫光ＵＶ３３００Ｂ）１５部、化合物（Ｂ）としてイソボルニルアクリレート２０部、化合物（Ｃ）としてアクリル酸４−ヒドロキシブチル５５部、化合物（Ｄ）としてＮ−ヒドロキシエチルアクリルアミド１０部、化合物（Ｇ）として２，４，６−トリメチルベンゾイル−ジフェニル−ホスフィンオキサイト゛３部を加え、十分に攪拌と脱泡を行い、活性エネルギー線重合性接着剤を得た。
【００８３】
＜積層体の製造例＞
透明フィルムとして、アクリルフィルムＨＢＤ−０２２（厚さ５０μｍ、三菱レイヨン社製）、および、紫外線吸収剤を含有しないポリノルボルネン系フィルム（厚さ１００μｍ  日本ゼオン社製）を使用した。２枚の透明フィルムの片側の表面に３００Ｗ・分／ｍ２の放電量でコロナ処理を行った。その後１時間以内に、アクリルフィルムＨＢＤ−０２２のコロナ処理面上に、得られた接着剤を、ワイヤーバーコーターを用いて、厚みが２μｍとなるように塗工し接着層を形成した。さらに紫外線吸収剤を含有しないポリノルボルネン系フィルムを重ね、アクリルフィルムがブリキ板に接するように、四方をセロハンテープで、ブリキ板に固定した。
【００８４】
活性エネルギー線照射装置（東芝社製  高圧水銀灯）を用い、最大照度２００ｍＷ／ｃｍ２の条件にて、前記の紫外線吸収剤を含有しないポリノルボルネン系フィルム側から、積算光量６００ｍＪ／ｃｍ２の紫外線をから照射した後、２５℃−５０％環境にて１日以上保管し積層体１を作成した。また積算光量を３００ｍＪ／ｃｍ２に変えた以外は同様の方法で積層体２を作成した。
得られた積層体１、２について、初期接着力、変形部位における高温保存後接着力、変形部位における低温保存後接着力を評価した。結果を表１〜表３に示す。
【００８５】
《初期接着力試験》
接着力は、ＪＩＳ  Ｋ６８５４−４  接着剤−剥離接着強さ試験方法−第４部：浮動ローラー法に準拠して測定した。
即ち、得られた積層体１、２を、幅２５ｍｍ×長さ１５０ｍｍのサイズにカッターを用いて裁断して測定用サンプルを作製した。サンプルの片面に両面粘着テープ（トーヨーケム社製ＤＦ８７１２Ｓ）を貼り付け、ラミネータを用いて金属板上に接着させた。測定用の積層体には、透明フィルムの間に予め剥離用のキッカケを設けておき、この測定用の積層体１、２を２３℃、相対湿度５０％の条件下で、３００ｍｍ／分の速度、９０°の角度で、接着力を測定した。接着力は、アクリルフィルムＨＢＤ−０２２を引き剥がして接着力を測定した。この接着力を以下の４段階で評価した。なお、評価基準は、◎、○、△の評価であれば、実用上、問題のないレベルである。
◎：剥離力が４．０（Ｎ／２５ｍｍ）以上  （非常に良好）
○：剥離力が２．０（Ｎ／２５ｍｍ）以上４．０（Ｎ／２５ｍｍ）未満  （良好）
△：剥離力が１．０（Ｎ／２５ｍｍ）以上２．０（Ｎ／２５ｍｍ）未満  （使用可）
×：剥離力が１．０（Ｎ／２５ｍｍ）未満  （使用不可）
【００８６】
《湾曲変形高温保存後の接着力試験》
高温適性を以下の接着力で評価した。
直径８ｃｍの金属製円柱（ＳＵＳ３０４製）に得られた積層体１の前記の紫外線吸収剤を含有しないポリノルボルネン系フィルムが接するように巻き付け、積層体１の端部をセロハンテープで固定した状態で、８０℃、相対湿度５０％ＲＨで１か月間保管した後、積層体１を金属製円柱から外し、積層体１の接着力を測定し、評価した。積層体２についても積層体１の場合と同様に測定し、評価した。
接着力の測定方法、評価基準は初期接着力の場合と同様である。
【００８７】
《湾曲変形低温保存後の接着力試験》
低温適性を以下の接着力で評価した。
金属製円柱に巻き付け固定した状態の積層体１、２を、−２０℃で１カ月保管条件した以外は、湾曲変形高温保存後接着力試験の場合と同様に接着力を測定し、同様の基準で評価した。
【００８８】
[実施例２〜１９]、［比較例１〜５］
表１、２に示す組成に従って、実施例１と同様にして接着剤を得、積層体１、２を形成し、同様に評価した。
【００８９】
以下に、実施例、比較例で使用した材料とその略号を示す。
＜（メタ）アクリレートオリゴマー（Ａ）＞
ＵＶ３３００Ｂ：ポリエーテル骨格のポリウレタン系アクリレートオリゴマー、重量平均分子量１３０００、（日本合成化学工業社製、商品名紫光ＵＶ３３００Ｂ）
ＵＶ３０００Ｂ：ポリエステル骨格のポリウレタン系アクリレートオリゴマー、重量平均分子量１８０００、（日本合成化学工業社製、商品名紫光ＵＶ３３００Ｂ）
ＥＢＥＣＲＹＬ８８４：ポリエステル系アクリレートオリゴマー  重量平均分子量３０００（ダイセル・オルネクス社製）
ＥＢＥＣＲＹＬ８６０：エポキシ系アクリレートオリゴマー、重量平均分子量１２００
（ダイセル・オルネクス社製）、
【００９０】
＜化合物（Ｂ）＞
ＩＢＸＡ：イソボルニルアクリレート、大阪有機化学工業社製、商品名ＩＢＸＡ
ＳＲ２１７：４−ターシャリーブチルシクロヘキサノールアクリレート  ＳＡＲＴＯＭＥＲ社製 
【００９１】
＜化合物（Ｃ）＞
４−ＨＢＡ：アクリル酸４−ヒドロキシブチル
ＨＰＡ：アクリル酸２ーヒドロキシプロピル
ＨＥＡ：アクリル酸２ーヒドロキシエチル
【００９２】
＜化合物（Ｄ）＞
ＨＥＡＡ：Ｎ−ヒドロキシエチルアクリルアミド（ＫＪケミカルズ社製）
【００９３】
＜化合物（Ｅ）＞
Ａ−ＮＯＤ−Ｎ：ノナンジオールジアクリレート（新中村化学社製）
ＤＭＡＡ：Ｎ，Ｎ−ジメチルアクリルアミド（ＫＪケミカルズ社製）
【００９４】
＜光重合開始剤（Ｇ）＞
ＯＭＮＩＲＡＤ  ＴＰＯ：２，４，６−トリメチルベンゾイル−ジフェニル−ホスフィンオキサイト゛  （ＩＧＭ  Ｒｅｓｉｎｓ社製）
【００９５】
＜増感剤＞
ＤＥＴＸ−Ｓ：２，４−ジエチルチオキサントン（日本化薬社製）
【００９６】
【表１】
2020105277.tif 000002
【００９７】
【表２】
2020105277.tif 000003
【００９８】
表１、２に示すように実施例１〜１９の接着剤は、積算光量が少ない場合においても、初期接着力だけでなく、湾曲変形高温保存後、湾曲変形低温保存後の接着力に優れる積層体を形成できる。